(57)【特許請求の範囲】
【請求項１】
質量％で、Ｃｒ：２０〜３０％及びＮｉ：２２％を超えて６０％以下を含有する高合金を第１加熱炉で加熱する工程と、
前記第１加熱炉で加熱された前記高合金を、一対の傾斜ロールとプラグとを備える第１穿孔機を用いて穿孔圧延して中空素管を製造する工程と、
前記中空素管を第２加熱炉で加熱する工程と、
前記第２の加熱炉で加熱された前記中空素管を、前記第１穿孔機又は一対の傾斜ロールとプラグとを備える第２穿孔機を用いて延伸圧延する工程とを備える、継目無金属管の製造方法。
【請求項２】
請求項１に記載の継目無金属管の製造方法であって、
前記中空素管を前記第２加熱炉で加熱する工程では、外面温度が１０００℃以上の前記中空素管を前記第２加熱炉に装入する、継目無金属管の製造方法。
【請求項３】
請求項２に記載の継目無金属管の製造方法であって、
前記中空素管を前記第２加熱炉で加熱する工程では、加熱時間を少なくとも３００秒以上にする、継目無金属管の製造方法。
【請求項４】
請求項１〜請求項３のいずれか１項に記載の継目無金属管の製造方法であって、
前記穿孔圧延する工程では、式（１）で定義される穿孔比が１．１〜２．０以下であり、前記延伸圧延する工程では、式（２）で定義される延伸比が１．０５〜２．０以下であり、式（３）で定義される総延伸比が２．０よりも高い、継目無金属管の製造方法。
穿孔比＝穿孔圧延後の中空素管長さ／穿孔圧延前のビレット長さ  （１）
延伸比＝延伸圧延後の中空素管長さ／延伸圧延前の中空素管長さ  （２）
総延伸比＝延伸圧延後の中空素管長さ／穿孔圧延前のビレット長さ  （３）
【発明の詳細な説明】
【技術分野】
【０００１】
本発明は、継目無金属管の製造方法に関する。
【背景技術】
【０００２】
継目無金属管の製造方法として、プレス方式のユジーン法と、傾斜圧延方式のマンネスマン法とがある。
【０００３】
ユジーン法では、機械加工又は穿孔プレスにより軸心に貫通孔が形成された中空の丸ビレットを準備する。そして、押出装置を利用して、中空の丸ビレットを熱間押出加工して継目無金属管を製造する。
【０００４】
マンネスマン法では、穿孔機を用いて丸ビレットを穿孔圧延して中空素管（Hollow Shell）を製造する。製造された中空素管を圧延機で延伸圧延して中空素管を小径化及び／又は薄肉化し、継目無金属管を製造する。圧延機は例えば、プラグミル、マンドレルミル、ピルガーミル、サイザ等である。
【０００５】
ユジーン法は、丸ビレットに高加工度を加えることが可能であり、製管性に優れる。高合金は一般的に高い変形抵抗を有する。そのため、高合金からなる継目無金属管は、主としてユジーン法により製造される。
【０００６】
しかしながら、ユジーン法は、マンネスマン法と比較して、生産効率が低い。これに対して、マンネスマン法は、生産効率が高く、大径管、長尺管も製造可能である。したがって、高合金の継目無金属管を製造するために、ユジーン法よりも、マンネスマン法を利用できる方が好ましい。
【０００７】
しかしながら、マンネスマン法により製造された高合金の継目無金属管の内面には、溶融割れに起因する内面疵が発生する場合がある。溶融割れは、中空素管の肉中の粒界が溶融することにより発生する。上述のとおり高合金は高い変形抵抗を有する。さらに、高合金のＮｉ含有量が高い場合、状態図における固相線温度が低い。このような高合金を穿孔機により穿孔圧延する場合、変形抵抗が高い分、加工発熱が大きくなる。穿孔圧延中のビレット内において、加工発熱により、温度がビレットの融点近傍又は融点を超える部分が生じる。このような部分では、粒界が溶融し、割れが発生する。このような割れを溶融割れという。
【０００８】
中空素管の内面疵の発生を抑制する技術は、特開２００２−２３９６１２号公報（特許文献１）、特開平５−２７７５１６号公報（特許文献２）、特開平４−１８７３１０号公報（特許文献３）に提案されている。
【０００９】
特許文献１及び２は次の事項を開示する。特許文献１及び２は、ＳＵＳ３０４等のオーステナイト系ステンレス鋼からなる継目無鋼管の製造を目的とする。特許文献１及び２では、素材を機械加工により中空素管にして加熱炉に装入する。そして、加熱された中空素管を穿孔機により延伸圧延する。中空素管を延伸圧延する場合の加工量は、中実の丸ビレットと比較して低い。そのため、加工発熱量が低減し、内面疵の発生が抑制される。
【００１０】
特許文献３は次の事項を開示する。特許文献３は、マンネスマン法において、２つの穿孔機（穿孔機及びエロンゲータ）を利用する、いわゆる「ダブル・ピアシング」方式の製造方法を採用する。特許文献３は、エロンゲータにおいて中空素管内面疵の発生を抑制することを目的とする。特許文献３では、エロンゲータのロール傾斜角と延伸比とを調整して、エロンゲータの圧延負荷を低減する。これにより、内面疵の発生が抑制される。
【先行技術文献】
【特許文献】
【００１１】
【特許文献１】特開２００２−２３９６１２号公報
【特許文献２】特開平５−２７７５１６号公報
【特許文献３】特開平４−１８７３１０号公報
【特許文献４】特開昭６４−２７７０７号公報
【発明の概要】
【発明が解決しようとする課題】
【００１２】
しかしながら、特許文献１及び特許文献２では、機械加工によりビレットを中空素管にする。機械加工による中空素管の製造コストは高いため、継目無金属管の製造コストも高くなる。さらに、機械加工により中空素管を製造する場合、生産効率が低下する。
【００１３】
さらに、特許文献３では、エロンゲータのロール傾斜角と延伸比とを調整して、エロンゲータの圧延負荷を低減するものの、依然として溶融割れに起因する内面疵が発生する場合がある。
【００１４】
本発明の目的は、溶融割れに起因する内面疵の発生を抑制できる継目無金属管の製造方法を提供することである。
【課題を解決するための手段】
【００１５】
本実施の形態による継目無金属管の製造方法は、質量％で、Ｃｒ：２０〜３０％及びＮｉ：２２％を超えて６０％以下を含有する高合金を第１加熱炉で加熱する工程と、第１加熱炉で加熱された高合金を第１穿孔機を用いて穿孔圧延して中空素管を製造する工程と、中空素管を第２加熱炉で加熱する工程と、第２加熱炉で加熱された中空素管を第１穿孔機又は第１穿孔機と異なる第２穿孔機を用いて延伸圧延する工程とを備える。
【００１６】
本実施の形態による継目無金属管の製造方法は、溶融割れに起因する内面疵の発生を抑制できる。
【図面の簡単な説明】
【００１７】
【図１】図１は、本実施の形態による継目無金属管の製造ラインの全体構成図である。
【図２】図２は、本実施の形態による継目無金属管の製造工程を示すフロー図である。
【図３】図３は、図１中の加熱炉の模式図である。
【図４】図４は、図１中の穿孔機の模式図である。
【図５】図５は、第１穿孔機による穿孔圧延後、再加熱せずに第２穿孔機により延伸圧延を実施した場合の、各工程での中空素管の内面、外面、肉中の温度の推移を示す図である。
【図６】図６は、第２加熱炉を用いて穿孔圧延後の中空素管を再加熱した後、第２穿孔機により延伸圧延を実施した場合の、各工程での中空素管の内面、外面、肉中の温度の推移を示す図である。
【図７】図７は、第２加熱炉の加熱時間と、中空素管の外面温度、内面温度及び肉中温度との関係を示す図である。
【図８】図８は、図７と異なる条件における、第２加熱炉の加熱時間と、中空素管の外面温度、内面温度及び肉中温度との関係を示す図である。
【図９】図９は、図７及び図８と異なる条件における、第２加熱炉の加熱時間と、中空素管の外面温度、内面温度及び肉中温度との関係を示す図である。
【図１０】図１０は、第２加熱炉における加熱時間と中空素管の偏熱との関係を示す図である。
【図１１】図１１は、図１０と異なる条件における、第２加熱炉における加熱時間と中空素管の偏熱との関係を示す図である。
【発明を実施するための形態】
【００１８】
以下、図面を参照し、本発明の実施の形態を詳しく説明する。図中同一又は相当部分には同一符号を付してその説明は繰り返さない。
【００１９】
［第１の実施の形態］
高合金の継目無金属管をマンネスマン法により製造する場合、ダブル・ピアシング方式が適する。高合金は変形抵抗が高い。そのため、１回の穿孔圧延での加工度が高ければ、一般的な鋼（低合金鋼等）と比較して、穿孔機への負荷が高くなる。さらに、加工度が高ければ加工発熱も大きくなるため、溶融割れが発生しやすくなる。２つの穿孔機（第１穿孔機及び第２穿孔機）又は１つの穿孔機を用いて、穿孔圧延及び延伸圧延を実施すれば、つまり、ダブル・ピアシング方式を利用すれば、１回の穿孔圧延、延伸圧延当たりの加工度を抑えることができる。
【００２０】
しかしながら、高合金の継目無金属管を製造するためにダブル・ピアシング方式を利用する場合であっても、溶融割れが発生し得る。特に、穿孔圧延により製造された高合金の中空素管（ホローシェル）を第１又は第２穿孔機により延伸圧延する場合、加工発熱により溶融割れが発生する可能性がある。
【００２１】
本発明者らは、ダブル・ピアシング方式により高合金の継目無金属管を製造する場合の加工発熱の抑制方法について検討した。その結果、本発明者らは次の知見を得た。
【００２２】
穿孔圧延後の中空素管は肉厚方向に温度分布を持つ。穿孔圧延中の中空素管の内面はプラグと接触して抜熱され、中空素管の外面は傾斜ロールと接触して抜熱される。一方、中空素管の肉中（中空中空素管の肉厚の中心部）の温度は加工発熱により上昇する。したがって、中空素管内面及び外面の温度が低下し、肉中の温度が最も高くなる。特に、傾斜ロールのサイズは大きいため、中空素管外面温度は抜熱により内面温度よりも低くなる。したがって、中空素管の肉中と外面との温度差が最も大きくなる。以降、中空素管の肉中と外面との温度差を「偏熱」と称する。
【００２３】
偏熱が大きい中空素管を延伸圧延すれば、溶融割れが発生しやすくなる。その理由として、次の事項が推定される。偏熱は、延伸圧延中の中空素管の肉中において、局所的な歪みの集中を引き起こす。このような歪みの集中は、肉中での加工発熱を顕著に高め、その結果、溶融割れを引き起こす。
【００２４】
偏熱は、上述のとおり第１穿孔機による穿孔圧延時に発生し、中空素管が第１穿孔機から第２穿孔機に搬送された後も残る。このような偏熱を抑えるために、穿孔圧延後の中空素管を延伸圧延する前に、中空素管を加熱炉に装入して再加熱する。この加熱炉は、中空素管の偏熱を小さくする役割を果たす。具体的には、この加熱炉において、穿孔圧延での加工発熱により過剰に高くなった中空素管の肉中温度が低められて、抜熱により低下した外面温度が高められる。
【００２５】
このように、偏熱を低減するための加熱炉を設ければ、延伸圧延前の中空素管の偏熱を抑えることができる。そのため、高合金の中空素管でも、ダブル・ピアシング方式において溶融割れの発生を抑制できる。
【００２６】
以上の知見に基づいて完成した本実施の形態による継目無金属管の製造方法は次のとおりである。
【００２７】
本実施の形態による継目無金属管の製造方法は、質量％で、Ｃｒ：２０〜３０％及びＮｉ：２２％を超えて６０％以下を含有する高合金を第１加熱炉で加熱する工程と、第１加熱炉で加熱された高合金を第１穿孔機を用いて穿孔圧延して中空素管を製造する工程と、中空素管を第２加熱炉で加熱する工程と、第２加熱炉で加熱された中空素管を、第１穿孔機又は第１穿孔機と異なる第２穿孔機を用いて延伸圧延する工程とを備える。
【００２８】
この場合、穿孔圧延後の中空素管内の偏熱は、第２加熱炉により小さくなる。そのため、中空素管を延伸圧延したとき、肉中温度が過剰に高くなるのを抑制でき、溶融割れの発生を抑制できる。その結果、継目無金属管の内面疵の発生が抑制される。
【００２９】
好ましくは、中空素管を前記第２加熱炉で加熱する工程では、外面温度が１０００℃以上の中空素管を前記第２加熱炉に装入する。
【００３０】
この場合、第２加熱炉が中空素管偏熱を有効に抑制する。さらに、生産性及び製造コスト（燃料原単位）が改善される。
【００３１】
好ましくは、中空素管を第２加熱炉で加熱する工程では、加熱時間を少なくとも３００秒以上にする。
【００３２】
加熱時間が少なくとも３００秒以上であれば、中空素管の偏熱は十分に小さくなる。
【００３３】
好ましくは、穿孔圧延する工程では、式（１）で定義される穿孔比が１．１〜２．０以下であり、延伸圧延する工程では、式（２）で定義される延伸比が１．０５〜２．０以下であり、式（３）で定義される総延伸比が２．０よりも高い。
穿孔比＝穿孔圧延後の中空素管長さ／穿孔圧延前のビレット長さ  （１）
延伸比＝延伸圧延後の中空素管長さ／延伸圧延前の中空素管長さ  （２）
総延伸比＝延伸圧延後の中空素管長さ／穿孔圧延前のビレット長さ  （３）
【００３４】
この場合、高い加工度で高合金の継目無金属管を製造できる。
【００３５】
以下、本実施の形態による継目無金属管の製造方法の詳細を説明する。
【００３６】
［製造設備］
図１は、本実施の形態による継目無金属管の製造ラインの一例を示すブロック図である。
【００３７】
図１を参照して、製造ラインは、加熱炉Ｆ１と、穿孔機Ｐ１と、加熱炉Ｆ２と、穿孔機Ｐ２と、圧延機（本例では圧延機１０及び定径圧延機２０）とを備える。各設備の間には、搬送装置５０が配置される。搬送装置５０は例えば、搬送ローラ、プッシャ、ウォーキングビーム式搬送装置等である。圧延機１０はたとえばマンドレルミルであり、定径圧延機２０はサイザ又はストレッチレデューサである。
【００３８】
図１では、穿孔機Ｐ１と穿孔機Ｐ２との間に、加熱炉Ｆ１と異なる加熱炉Ｆ２が配置される。図１では加熱炉Ｆ２は製造ラインに含まれている。しかしながら、加熱炉Ｆ２は、製造ラインに含まれず、いわゆるオフラインに配置されてもよい。
【００３９】
［製造フロー］
図２は、本実施の形態による継目無金属管の製造工程を示すフロー図である。本実施の形態による継目無金属管の製造方法では次の工程を実施する。初めに、高合金の丸ビレットを準備する（Ｓ１：準備工程）。準備した丸ビレットを加熱炉Ｆ１に装入し、加熱する（Ｓ２：第１加熱工程）。加熱された丸ビレットを穿孔機Ｐ１で穿孔圧延して中空素管（ホローシェル）を製造する（Ｓ３：穿孔圧延工程）。中空素管を加熱炉Ｆ２に装入し、再加熱する（Ｓ４：第２加熱工程）。加熱された中空素管を穿孔機Ｐ２で延伸圧延する（Ｓ５：延伸圧延工程）。延伸圧延された中空素管を、圧延機１０及び定径圧延機２０で圧延し、継目無金属管にする（Ｓ６）。以下、各工程について詳述する。
【００４０】
［準備工程（Ｓ１）］
初めに、高合金からなる丸ビレットを準備する。丸ビレットは、質量％で、２０〜３０％のＣｒと、２２％を超えて６０％以下のＮｉとを含有する。好ましくは、丸ビレットは、Ｃ：０．００５〜０．０４％、Ｓｉ：０．０１〜１．０％、Ｍｎ：０．０１〜５．０％、Ｐ：０．０３％以下、Ｓ：０．０３％以下、Ｃｒ：２０〜３０％、Ｎｉ：２２％を超えて６０％以下、Ｃｕ：０．０１〜４．０％、Ａｌ：０．００１〜０．３％、Ｎ：０．００５〜０．５％を含有し、残部はＦｅ及び不純物からなる。また、必要に応じて、Ｆｅの一部に代えて、Ｍｏ：１１．５％以下及びＷ：２０％以下の１種以上を含有してもよい。さらに、Ｆｅの一部に代えて、Ｃａ：０．０１％以下、Ｍｇ：０．０１％以下、Ｔｉ：０．００１〜１．０％、Ｖ：０．００１〜０．３％、Ｎｂ：０．０００１〜０．５％、Ｃｏ：０．０１〜５．０％及びＲＥＭ：０．２％以下の１種以上を含有してもよい。
【００４１】
丸ビレットは周知の方法で製造される。例えば、丸ビレットは次の方法により製造される。上記化学組成の溶鋼を製造する。溶鋼を造塊法によりインゴットにする。又は、溶鋼を連続鋳造法により鋳片（スラブ）にする。インゴット又は鋳片を熱間加工して、ビレットを製造する。熱間加工は例えば、熱間鍛造である。連続鋳造法により、高合金の丸ビレットを製造してもよい。また上述以外の他の方法により、高合金の丸ビレットを製造してもよい。
【００４２】
［第１加熱工程（Ｓ２）］
準備された丸ビレットを加熱炉Ｆ１装入し、加熱する。好ましい加熱温度は１１５０℃〜１２５０℃である。この温度範囲で丸ビレットを加熱すれば、穿孔圧延時中の丸ビレットで粒界溶融が発生しにくい。好ましい加熱温度の上限は１２２０℃以下である。加熱時間は特に限定されない。
【００４３】
加熱炉Ｆ１は周知の構成を備える。加熱炉Ｆ１は例えば、図３に示すロータリー炉であってもよいし、周知のウォーキングビーム炉であってもよい。
【００４４】
［穿孔圧延工程（Ｓ３）］
加熱炉Ｆ１で加熱された丸ビレットを、穿孔機Ｐ１を用いて穿孔圧延する。図４は、穿孔機Ｐ１の構成図である。図４を参照して、穿孔機Ｐ１は、一対の傾斜ロール１と、プラグ２とを備える。一対の傾斜ロール１は、パスラインＰＬを挟んで互いに対向して配置される。各傾斜ロール１は、パスラインＰＬに対して、傾斜角及び交叉角を有する。プラグ２は一対の傾斜ロール１の間であって、パスラインＰＬ上に配置される。
加熱炉Ｆ１から丸ビレットを抽出する。抽出された丸ビレットを、搬送装置５０（搬送ローラ、プッシャ等）により、速やかに穿孔機Ｐ１の入側に搬送する。そして、穿孔機Ｐ１を用いて丸ビレットを穿孔圧延して中空素管を製造する。
【００４５】
穿孔圧延における好ましい穿孔比は、１．１〜２．０以下である。穿孔比は、次の式（１）で定義される。
穿孔比＝穿孔圧延後の中空素管長さ／穿孔圧延前のビレット長さ  （１）
【００４６】
上述の穿孔比の範囲で穿孔圧延を実施すれば、溶融割れが発生しにくい。なお、加熱炉Ｆ１での加熱温度が１１００℃未満であれば、穿孔機Ｐ１での負荷が大きくなりすぎるため、穿孔圧延が困難である。
【００４７】
加熱温度が高い程、低い穿孔比で溶融割れが発生する。丸ビレットの加熱温度と穿孔圧延による加工発熱の合算値が、材料固有の粒界溶融温度を上回った場合、溶融割れが発生する。加工発熱は、穿孔比が低いほど低くなる。したがって、加熱温度が高い程、穿孔比を低くする方が好ましい。
【００４８】
［第２加熱工程（Ｓ４）］
穿孔圧延により製造された中空素管を加熱炉Ｆ２に装入し、加熱する。加熱炉Ｆ２は、加熱炉Ｆ１と同様に、周知の構成を有する。したがって、第２加熱炉は例えば、図３に示すロータリー炉、又は、ウォーキングビーム炉等である。
【００４９】
穿孔圧延直後の中空素管の肉中温度は、中空素管の外面温度よりも顕著に高い。上述のとおり、中空素管の横断面（中空素管の軸方向に垂直な断面）における肉中（肉厚の中心位置）の温度から、中空素管外面の温度を差分した値を「偏熱」（℃）と定義する。穿孔比が上述の範囲である場合、偏熱は１００〜２３０℃程度になる。偏熱が大きいまま、穿孔機Ｐ２を用いて延伸圧延を実施する場合、偏熱に起因して肉中に局所的に歪みが集中し、加工発熱が顕著に増大する。加工発熱の増大は、偏熱が大きいほど顕著になる。したがって、中空素管の偏熱が大きいまま、穿孔機Ｐ２で延伸圧延を実施すれば、中空素管で溶融割れが発生しやすくなる。
【００５０】
そこで、本実施の形態では、加熱炉Ｆ２を配置し、穿孔圧延後の中空素管を速やかに加熱炉Ｆ２に装入する。そして、加熱炉Ｆ２で中空素管を、中空素管の肉中温度よりも低く、外面温度よりも高い温度で加熱する。このとき、加工発熱により過剰に高くなった中空素管肉中温度が低下し、穿孔圧延により低下した中空素管外面温度（及び内面温度）が高まる。これにより、中空素管の温度分布のばらつきを抑え、偏熱を小さくする。
【００５１】
図５は、穿孔機Ｐ１による穿孔圧延後、再加熱せずに穿孔機Ｐ２により延伸圧延を実施した場合の、各工程（加熱炉Ｆ１抽出時、穿孔圧延直後、延伸圧延直前）での中空素管の内面温度、外面温度、肉中温度の推移を示す図である。図６は、加熱炉Ｆ２を用いて穿孔圧延後の中空素管を再加熱した後、穿孔機Ｐ２により延伸圧延を実施した場合の、各工程（加熱炉Ｆ１抽出時、穿孔圧延直後、加熱炉Ｆ２抽出時、延伸圧延直前）での中空素管の内面温度、外面温度、肉中温度の推移を示す図である。図５及び図６は次の数値解析により得られた。
【００５２】
上述の化学組成を満たす高合金からなる丸ビレットを想定した。丸ビレットの外径は７０ｍｍ、長さは５００ｍｍとした。加熱炉Ｆ１の加熱温度は１２１０℃とした。穿孔機Ｐ１を用いた穿孔圧延により製造される中空素管の外径は７５ｍｍ、肉厚は１０ｍｍ、長さは９４２ｍｍとした。穿孔比は１．８８であった。加熱炉Ｆ２の加熱温度は１２００℃とした。加熱炉Ｆ２において、中空素管の内面温度、外面温度及び肉中温度が加熱温度（１２００℃）になるまで、中空素管を十分な時間加熱したと仮定した。穿孔機Ｐ２を用いた延伸圧延により製造される中空素管の外径は８６ｍｍ、肉厚は７ｍｍ、長さは１１０７ｍｍとした。延伸比は１．１８であった。加熱炉Ｆ２から穿孔機Ｐ２入側までの搬送時間は２０秒とした。穿孔機Ｐ１から加熱炉Ｆ２を経由せずに穿孔機Ｐ２に至るまでの搬送時間（図６に対応）は６０秒とした。
【００５３】
以上の製造条件に基づいて、数値解析モデルを構築した。そして差分法により、中空素管の外面温度ＯＴ、内面温度ＩＴ、肉中温度（肉厚の中心位置での温度）ＭＴを求めた。求めた各温度に基づいて、図５及び図６を作成した。
【００５４】
図５及び図６中のＭＴ（「▲」印）は、肉中温度を示す。ＩＴ（「■」印）は、内面温度を示す。ＯＴ（「●」印）は、外面温度を示す。図５を参照して、加熱炉Ｆ２での再加熱を実施しない場合、穿孔圧延工程後の偏熱（肉中温度ＭＴと外面温度ＯＴとの差分値）は２００℃以上であり、肉中温度ＭＴは１２８０℃以上であった。そして、延伸圧延直前、つまり、第２穿孔機の入側での偏熱量は２３０℃以上であり、かつ、肉中温度ＭＴは１２３０℃以上であった。つまり、加工発熱により、肉中温度ＭＴは加熱炉Ｆ１の加熱温度よりも高くなった。
【００５５】
一方、図６を参照して、加熱炉Ｆ２での再加熱を実施した場合、加熱炉Ｆ２において、中空素管の外面温度ＯＴ、内面温度ＩＴ及び肉中温度ＭＴはいずれも１２００℃になるため、穿孔圧延直後の偏熱は再加熱により解消される。そして、穿孔機Ｐ２の入側での偏熱量も８０℃以内であり、かつ、肉中温度ＭＴは１２００℃未満であった。
【００５６】
以上より、加熱炉Ｆ２により、中空素管の肉中温度ＭＴを低下することができ、その結果、偏熱も小さくできる。そのため、穿孔機Ｐ２での延伸圧延時に、粒界が溶融するのを抑制でき、内面割れの発生を抑制できる。
【００５７】
加熱炉Ｆ２の好ましい加熱温度は１１００〜１２５０℃である。好ましくは、加熱炉Ｆ２の加熱温度は、加熱炉Ｆ１の加熱温度よりも低い。穿孔機Ｐ２は中空素管を延伸圧延する。そのため、中実の丸ビレットを穿孔圧延する穿孔機Ｐ１よりも、穿孔機Ｐ２が受ける負荷は小さい。したがって、加熱炉Ｆ２の加熱温度が加熱炉Ｆ１の加熱温度よりも低くても、中空素管を延伸圧延することができる。
【００５８】
生産性と加熱炉Ｆ２の燃料原単位の向上とを考慮すれば、穿孔圧延された中空素管をなるべく早く加熱炉Ｆ２に装入するのが好ましい。しかしながら、製造レイアウトにおいて、穿孔機Ｐ１の配置と加熱炉Ｆ２の配置にも物理的な制限が伴う場合が多い。したがって、穿孔機Ｐ１で穿孔圧延された中空素管が加熱炉Ｆ２に装入されるまでにある程度の時間が必要である。しかしながら、加熱炉Ｆ１とは別個に加熱炉Ｆ２を配置することにより、加熱炉Ｆ２により、穿孔圧延後の中空素管を速やかに再加熱することができる。
【００５９】
加熱炉Ｆ２に装入される中空素管の外面温度（つまり、装入直前の外面温度）は、好ましくは１０００℃以上であり、さらに好ましくは１０５０℃以上である。この場合、加熱炉Ｆ２での好ましい加熱時間は３００秒以上である。
【００６０】
図７〜図９は加熱炉Ｆ２の加熱時間と、中空素管の外面温度ＯＴ、内面温度ＩＴ、肉中温度ＭＴの温度との関係を示す図である。図７では、加熱炉Ｆ１の加熱温度を１２１０℃とし、加熱炉Ｆ２の加熱温度を１２００℃とした。中空素管の肉厚を２５ｍｍとした。その他の条件は図６を求めたときと同じ条件とした。以上の条件に基づいて、数値解析モデルを構築した。そして差分法により、各加熱時間における中空素管の外面温度ＯＴ、内面温度ＩＴ、肉中温度（肉厚の中心位置での温度）ＭＴを差分法により求め、図７を作成した。
【００６１】
図８では、図７の条件と比較して、中空素管の肉厚が異なり、５０ｍｍであった。その他の条件は図７と同じであった。図９では、図８の条件と比較して、加熱炉Ｆ２の加熱温度が異なり、１１５０℃であった。その他の条件は図８の条件と同じであった。
【００６２】
図７〜図９中の曲線ＭＴは、中空素管の肉中温度（℃）を示す。曲線ＩＴは、中空素管内面温度（℃）を示す。曲線ＯＴは、中空素管の外面温度（℃）を示す。図７〜図９を参照して、いずれにおいても、少なくとも加熱時間が３００秒経てば、偏熱が１０℃以下になる。なお、図７〜図９の加熱初期において、内面温度ＩＴは、加熱炉Ｆ２の炉内雰囲気温度（つまり、加熱温度）からの熱伝達と、炉内雰囲気温度（加熱温度）よりも高い肉中温度ＭＴを有する肉中からの熱伝導とにより、加熱温度よりも上昇する。しかしながら、時間の経過とともに、内面温度ＩＴは加熱温度に近づく。
【００６３】
図１０は、加熱炉Ｆ１の加熱温度が１２１０℃であり、加熱炉Ｆ２の加熱温度が１２００℃である場合の、加熱炉Ｆ２における加熱時間と中空素管の偏熱（肉中温度ＭＴ−外面温度ＯＴ）との関係を示す図である。図１１は、加熱炉Ｆ１の加熱温度が１２１０℃であり、加熱炉Ｆ２の加熱温度が１１５０℃である場合の、加熱炉Ｆ２における加熱時間と中空素管の偏熱との関係を示す図である。図１０及び図１１中の曲線Ｔ２５は、中空素管肉厚が２５ｍｍの場合の偏熱を示す。曲線Ｔ５０は、中空素管肉厚が５０ｍｍの場合の偏熱を示す。図１０及び図１１は、図７〜図９のデータを編集して作成された。
【００６４】
図１０及び図１１を参照して、偏熱は、肉厚が２５ｍｍ、５０ｍｍの場合のいずれにおいても、加熱炉Ｆ２の加熱時間が経過するにしたがって急速に小さくなる。そして、加熱時間が３００秒を経過すると、再加熱時間が経過に伴う偏熱の低下の度合いが小さくなる。加熱時間が３００秒以上であれば、偏熱は１０℃以下になる。
【００６５】
図７〜図１１より、加熱炉Ｆ２において少なくとも３００秒以上加熱すれば、偏熱は十分に小さくなる。そのため、加熱時間を３００秒以上とすれば、次工程の延伸圧延において、溶融割れの発生が抑えられる。
【００６６】
加熱炉Ｆ２での好ましい加熱時間の上限は、１０００秒以下であり、さらに好ましくは６００秒以下である。この場合、偏熱を十分に低減でき、かつ、生産効率も高まる。
【００６７】
［延伸圧延工程（Ｓ５）］
加熱炉Ｆ２から中空素管を抽出し、穿孔機Ｐ２に搬送する。そして、穿孔機Ｐ２を用いて中空素管を延伸圧延する。
【００６８】
穿孔機Ｐ２の構成は、図４に示す穿孔機Ｐ１と同じである。つまり、穿孔機Ｐ２も、一対の傾斜ロール１と、プラグ２とを備える。ただし、傾斜ロール１、プラグ２の形状は、穿孔機Ｐ１のものと異なっていてもよい。
【００６９】
延伸圧延における好ましい延伸比は、１．０５〜２．０以下である。穿孔比は、次の式（２）で定義される。
延伸比＝延伸圧延後の中空素管長さ／延伸圧延前の中空素管長さ  （２）
【００７０】
加熱炉Ｆ２での加熱温度と、延伸比との関係は、加熱炉Ｆ１の場合と同じである。なお、加熱炉Ｆ２での加熱温度が１１００℃未満であれば、延伸圧延が困難である。したがって、好ましい延伸比は１．０５〜２．０である。
さらに、式（３）で定義される総延伸比の好ましい値は、２．０よりも高く、４．０以下である。
総延伸比＝延伸圧延後の中空素管長さ／穿孔圧延前のビレット長さ  （３）
【００７１】
本実施の形態では、穿孔圧延後、加熱炉Ｆ２で中空素管を再加熱（均熱）する。そのため、穿孔圧延の加工発熱により過剰に高くなった肉中温度が下がり、偏熱が小さくなる。そのため、延伸圧延において、溶融割れの発生が抑制される。したがって、総延伸比が２．０よりも高くなっても、内面割れの発生が抑制される。
【００７２】
［延伸工程以降の工程（Ｓ６）］
延伸工程以降の工程は、周知のマンネスマン法と同様である。例えば、延伸された中空素管を圧延機１０により延伸圧延する。圧延機１０は直列に配列された複数のロールスタンドを含む。圧延機１０は例えば、プラグミルやマンドレルミル等である。さらに、圧延機１０により延伸圧延された中空素管を、定径圧延機２０により定径圧延する。定径圧延機２０は、直列に配列された複数のロールスタンドを含む。定径圧延機２０は例えば、サイザやストレッチレデューサ等である。以上の工程により、高合金からなる継目無金属管が製造される。
【００７３】
［第２の実施の形態］
第１の実施の形態では、穿孔機Ｐ２を用いて延伸圧延を実施する。しかしながら、穿孔機Ｐ２に代えて、穿孔機Ｐ１を用いて延伸圧延を実施してもよい。要するに、穿孔機Ｐ１は、加熱炉Ｆ１で加熱された丸ビレットを穿孔圧延し（図２中のＳ３）、さらに、加熱炉Ｆ２で加熱された中空素管を延伸圧延する（図２中のＳ５）。この場合であっても、加熱炉Ｆ２が、過剰に高い肉中温度を低下し、偏熱を小さくする。したがって、穿孔機Ｐ１で中空素管を延伸圧延しても、溶融割れが発生しにくい。
【実施例】
【００７４】
質量％で、Ｃ：０．０２％、Ｓｉ：０．３％、Ｍｎ：０．６％、Ｃｒ：２５％、Ｎｉ：３１％、Ｃｕ：０．８％、Ａｌ：０．０６％、Ｎ：０．０９％及びＭｏ：３％を含有し、残部はＦｅ及び不純物からなる高合金の丸ビレットを準備した。丸ビレットに対してダブル・ピアシング（第１穿孔機による穿孔圧延、第２穿孔機による延伸圧延）を実施し、継目無金属管とした。製造された継目無金属管の内面割れの有無を調査した。
【００７５】
［本発明例］
本発明例の継目無金属管を、次の方法で製造した。上述の化学組成の高合金の丸ビレットを３本準備した。各丸ビレットの外径は７０ｍｍであり、長さは５００ｍｍであった。各丸ビレットを加熱炉Ｆ１に装入し、１２１０℃で１時間加熱した。加熱後、加熱炉Ｆ１から丸ビレットを抽出し、穿孔機Ｐ１で穿孔圧延して中空素管にした。中空素管の外径は７５ｍｍ、肉厚は１０ｍｍ、長さは９４２ｍｍであり、穿孔比は１．８８であった。
【００７６】
穿孔圧延後の中空素管を速やかに加熱炉Ｆ２に装入して加熱した。装入時の中空素管の外面温度は１０５０℃であった。加熱炉Ｆ２での加熱温度は１２００℃、加熱時間は６００秒（１０分）であった。
【００７７】
加熱後、中空素管を加熱炉Ｆ２から抽出し、穿孔機Ｐ２で延伸圧延して継目無金属管を製造した。穿孔機Ｐ２の入側での中空素管の外面温度（つまり、延伸圧延直前での中空素管の外面温度）は１１２０℃であった。製造された継目無金属管の外径は８６ｍｍ、肉厚は７ｍｍ、長さは１１０７ｍｍであり、延伸比は１．１８であった。総延伸比は、２．２１であった。
【００７８】
製造された各継目無金属管の溶融割れの有無を調査した。具体的には、各継目無金属管を超音波探傷後に軸方向に沿って切断し、内面の溶融割れの有無を目視観察した。溶融割れが１つでも観察された場合、その継目無金属管では溶融割れが発生したと判断した。
【００７９】
［比較例］
比較例の継目無金属管を、次の方法で製造した。本発明例と同じ化学組成及び寸法の丸ビレットを３本準備した。本発明例と同じ条件で、丸ビレットを加熱炉Ｆ１で加熱し、穿孔機Ｐ１を用いて穿孔圧延して中空素管とした。製造された中空素管の寸法は本発明例と同じであった。製造された中空素管を加熱炉Ｆ２に装入せず、穿孔機Ｐ２を用いて本発明例と同じ条件で延伸圧延して継目無金属管を製造した。製造された継目無金属管の寸法は本発明例と同じであった。穿孔機Ｐ２の入側での中空素管の外面温度は９９０℃であった。製造された継目無金属管の溶融割れの有無を、本発明例と同じ方法で調査した。
【００８０】
［調査結果］
本発明例の３本の継目無金属管では、いずれも内面に溶融割れが発生しなかった。一方、比較例の３本の継目無金属管では、いずれも内面に溶融割れが発生した。
【００８１】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【００８２】
１０  圧延機
２０  定径圧延機
Ｆ１，Ｆ２  加熱炉
Ｐ１，Ｐ２  穿孔機
【図１】
0005273230.tif 000002
【図２】
0005273230.tif 000003
【図３】
0005273230.tif 000004
【図４】
0005273230.tif 000005
【図５】
0005273230.tif 000006
【図６】
0005273230.tif 000007
【図７】
0005273230.tif 000008
【図８】
0005273230.tif 000009
【図９】
0005273230.tif 000010
【図１０】
0005273230.tif 000011
【図１１】
0005273230.tif 000012